(57)【要約】      （修正有）【課題】ロール状に巻き取っても凹凸パターンが潰れず、光学的性能等の凹凸パターン本来の機能を発揮できる凹凸シート及びその製造方法を提供する。【解決手段】表面に凹凸パターン３０が形成され、ロール状に巻き取られる凹凸シートであって、その両端部にシートの長手方向に沿ってシート厚みが他の部分よりも厚い帯状段差部３４を設ける。この凹凸シートは、ダイから押出した樹脂シート２０にこのシート２０より狭幅の帯状基材２４をラミネートし、型ローラにより凹凸パターン３０を転写した後、両端はみ出し部２０Ａ．２０Ｂを折り曲げ接着することにより得られる。【選択図】図４
2012201020.tif 000002
【特許請求の範囲】
【請求項１】
帯状のシートの表面に凹凸パターンが形成され、ロール状に巻き取られる凹凸シートにおいて、
前記シート幅方向の両端部に、前記シートの長手方向に沿ってシート厚みが他の部分よりも厚い帯状段差部が形成されて成ることを特徴とする凹凸シート。
【請求項２】
前記凹凸シートは、前記凹凸パターンが形成された樹脂シートに帯状基材がラミネートされた構造であると共に、前記帯状基材よりも幅広く形成された前記樹脂シートの両端部を前記帯状基材の裏面に折り曲げて接着することにより前記帯状段差部が形成されることを特徴とする請求項１に記載の凹凸シート。
【請求項３】
前記帯状段差部には前記凹凸パターンの幅方向両端部の凸部が含まれると共に、前記帯状段差部同士の間の凹凸パターンを製品部分とすることを特徴とする請求項２に記載の凹凸シート。
【請求項４】
前記凹凸シートは、前記凹凸パターンが形成された樹脂シートに帯状基材がラミネートされた構造であると共に、前記帯状基材よりも幅広く形成された前記樹脂シートの両端部を該樹脂シートに形成された凹凸パターンの幅方向両端部の凸部にオーバーラップするように折り曲げて接着することにより前記帯状段差部が形成されることを特徴とする請求項１に記載の凹凸シート。
【請求項５】
前記凹凸パターンは光学的性能を有することを特徴とする請求項１〜４の何れか１に記載の凹凸シート。
【請求項６】
シート面に凹凸パターンが形成された凹凸シートの製造方法において、
送出装置から帯状基材を型ローラとニップローラとのニップ点に供給する帯状基材供給工程と、  
熱可塑性の溶融樹脂を押出ダイからシート状に押し出して前記帯状基材よりも広幅な帯状の樹脂シートを形成し、形成した樹脂シートを前記型ローラと前記帯状基材との間になるように前記ニップ点に供給する樹脂シート供給工程と、
前記ニップ点に供給された樹脂シートと帯状基材を前記型ローラとニップローラとでニップすることにより、前記樹脂シートを前記帯状基材にラミネートすると共に、前記型ローラに形成された前記凹凸パターンの反転形状を前記樹脂シートに転写してから樹脂シートを冷却固化する転写工程と、
前記転写工程後に前記樹脂シートがラミネートされた帯状基材を前記型ローラから剥離する剥離工程と、
剥離工程後に、前記幅広な樹脂シートの両端部を前記帯状基材の裏面に折り曲げる折り曲げ工程と、
前記折り曲げた部分を前記帯状基材に接着する接着工程と、
前記接着工程後に前記樹脂シートがラミネートされた帯状基材をロール状に巻き取る巻取工程と、を備えたことを特徴とする凹凸シートの製造方法。
【請求項７】
前記押出ダイから押し出された前記樹脂シートの裏面側に接着性樹脂層が形成されるように、前記押出ダイから前記樹脂シートと前記接着性樹脂層とを共押出することを特徴とする請求項６の凹凸シートの製造方法。
【請求項８】
シート面に凹凸パターンが形成された凹凸シートの製造方法において、
送出装置から帯状基材を型ローラとニップローラとのニップ点に供給する帯状基材供給工程と、  
熱可塑性の溶融樹脂を押出ダイからシート状に押し出して前記帯状基材よりも広幅な帯状の樹脂シートを形成し、形成した樹脂シートを前記型ローラと前記帯状基材との間になるように前記ニップ点に供給する樹脂シート供給工程と、
前記ニップ点に供給された樹脂シートと帯状基材を前記型ローラとニップローラとでニップすることにより、前記樹脂シートを前記帯状基材にラミネートすると共に、前記型ローラに形成された前記凹凸パターンの反転形状を前記樹脂シートに転写してから樹脂シートを冷却固化する転写工程と、
前記転写工程後に前記樹脂シートがラミネートされた帯状基材を前記型ローラから剥離する剥離工程と、
前記剥離工程後に前記幅広な樹脂シートの両端部を前記樹脂シートの凹凸パターンの一部分にオーバーラップするように折り曲げる折り曲げ工程と、
前記折り曲げた部分を前記樹脂シートのオーバーラップ部分に接着する接着工程と、
前記接着工程後に前記樹脂シートがラミネートされた帯状基材をロール状に巻き取る巻取工程と、を備えたことを特徴とする凹凸シートの製造方法。
【請求項９】
前記帯状基材の剛性は前記樹脂シートの剛性よりも大きいことを特徴とする請求項６〜８の何れか１に記載の凹凸シートの製造方法。
【発明の詳細な説明】
【技術分野】
【０００１】
本発明は凹凸シート及びその製造方法に係り、特にシートの一方面にレンズとなる凹凸パターンが形成され、その製造過程においてロール状に巻き取られる凹凸シート及びその製造方法に関する。
【背景技術】
【０００２】
各種光学素子に使用される樹脂製の凹凸シートとして、フレネルレンズやレンチキュラーレンズ等があり、様々な分野で使用されている。このような凹凸シートの表面には、レンズとなる規則的な凹凸パターンが形成されており、この凹凸パターンによって光学的性能を発揮している。このような凹凸シートを製造する方法としては、押出成形法と押出ラミネート法と２Ｐ法とが一般的である。押出成形法は、熱可塑性の溶融樹脂を押出ダイからシート状に押し出した帯状の樹脂シートを、型ローラとニップローラとでニップし、型ローラに形成された凹凸パターンの反転形状を樹脂シートに転写し、転写された樹脂シートを型ローラから剥離する。そして、剥離された帯状の凹凸シートは巻取装置によってロール状に巻き取られる。また、押出ラミネート法は、押出ダイから押し出した樹脂シートに支持体として帯状基材をラミネートする方法であり、その他は押出成形法と同様である。
【０００３】
２Ｐ法はＵＶ（紫外線）硬化樹脂を支持体に塗布したあと、型ローラにラップし、ラップされている間にＵＶ光を照射して型ローラに形成された凹凸パターンの反転形状を樹脂シートに転写し、転写された樹脂シートを型ローラから剥離する。そして、剥離された帯状の凹凸シートを巻取装置によってロール状に巻き取る方法である。
【０００４】
しかし、図９に示すように、シート面が平坦な樹脂シートとは異なり、シート面に凹凸パターン１が形成された凹凸シート２は、図９（Ａ）のように巻取装置の巻き軸３に巻き取る際に、巻取テンションによる巻圧によって凹凸パターン１の凸部１Ａが図９（Ｂ）のように押し潰されてしまい、光学的性能が発揮されないという問題がある。
【０００５】
シートやフィルムの巻取り技術に関するものとしては、例えば特許文献１に、フィルム幅方向の両端部に球状突起を多数形成するナーリング処理を行い、これにより巻取り時の巻きずれを防止する技術がある。
【０００６】
また、特許文献２には、特許文献１の改良技術が紹介されている。即ち、特許文献１のように、製造された後の軟化状態にないフィルムにナーリング処理を行っても球状突起が充分に形成されないので、フィルムを押出成形する際の軟化状態にあるフィルムにエンボスローラでナーリング処理することを提案している。
【先行技術文献】
【特許文献】
【０００７】
【特許文献１】特開平９−５２２８５号公報
【特許文献２】特開２００２−３０１７５１号公報
【発明の概要】
【発明が解決しようとする課題】
【０００８】
しかしながら、特許文献１及び２のナーリングによって、巻きずれを防止することはできても、凹凸シートをロール状に巻き取る際に、シート面に形成された凹凸パターンの凸部の潰れを防止することはできない。即ち、特許文献１及び２は、凹凸シートをロール状に巻き取る際に、シート面に形成された凹凸パターンの凸部の潰れを防止するという課題がなく、課題を解決するための対策もとられていない。特に、凹凸シートにおいて、凹凸パターンが形成された製品領域において厚み分布があると、厚い部分で巻圧を受けてしまい、その部分の凸部のみが変形し、ベコ状のスジ（凹凸状のスジ）になってしまう場合がある。
【０００９】
本発明はこのような事情に鑑みてなされたもので、ロール状に巻き取っても凹凸パターンが潰れてしまうことがないので、例えば光学的性能等の凹凸パターン本来の機能を発揮することができる凹凸シート及びその製造方法を提供することを目的とする。
【課題を解決するための手段】
【００１０】
本発明の凹凸シートは、前記目的を達成するために、帯状のシートの表面に凹凸パターンが形成され、ロール状に巻き取られる凹凸シートにおいて、前記シート幅方向の両端部に、前記シートの長手方向に沿ってシート厚みが他の部分よりも厚い帯状段差部が形成されて成ることを特徴とする。
【００１１】
本発明の凹凸シートによれば、シート幅方向の両端部に、シートの長手方向に沿ってシート厚みが他の部分よりも厚い帯状段差部が形成されている。したがって、凹凸シートをロール状に巻き取る際に帯状段差部が次に巻回される凹凸シートの帯状段差部に接触する。この結果、ロール状に巻回された凹凸シートのロール層同士の間には帯状段差部による隙間が形成される。
【００１２】
これにより、凹凸シートをロール状に巻き取る巻取テンションの巻圧を帯状段差部で支えることができるので、凹凸パターンの凸部に巻圧が加わることがないか、加わったとしても帯状段差部がない場合に比べて加わる巻圧を顕著に小さくできる。したがって、凹凸シートをロール状に巻き取ってもシート面に形成された凹凸パターンが潰れてしまうことがないので、例えば光学的性能等の凹凸パターン本来の機能を発揮することができる。
【００１３】
本発明の凹凸シートにおいては、前記凹凸シートは、前記凹凸パターンが形成された樹脂シートに帯状基材がラミネートされた構造であると共に、前記帯状基材よりも幅広く形成された前記樹脂シートの両端部を前記帯状基材の裏面に折り曲げて接着することにより前記帯状段差部が形成されることが好ましい。
【００１４】
なお、帯状基材よりも幅広く形成された樹脂シートの両端部を、「はみ出し部」ということにする。
【００１５】
これは、帯状段差部を形成する好ましい一態様であり、帯状基材よりも幅広く形成されたはみ出し部を帯状基材の裏面に折り曲げて接着するようにしたので、簡単且つ確実に帯状段差部を形成することができる。この場合、前記帯状段差部には前記凹凸パターンの幅方向両端部の凸部が含まれると共に、前記凹凸シート幅方向に形成される帯状段差部同士の間の凹凸パターンを製品部分とすることが好ましい。
【００１６】
このように、帯状段差部に凹凸パターンの幅方向両端部の凸部が含まれるようにすることで、ロール状に巻回された凹凸シートのロール層同士の間に、はみ出し部の厚みに相当する隙間を確実に形成することができる。
【００１７】
本発明の凹凸シートにおいては、前記凹凸シートは、前記凹凸パターンが形成された樹脂シートに帯状基材がラミネートされた構造であると共に、前記帯状基材よりも幅広く形成された前記樹脂シートの両端部を該樹脂シートに形成された凹凸パターンの幅方向両端部の凸部にオーバーラップするように折り曲げて接着することにより前記帯状段差部が形成されることが好ましい。
【００１８】
これは、帯状段差部を形成する好ましい別態様であり、はみ出し部を凹凸パターンの幅方向両端部の凸部にオーバーラップするように折り曲げて接着するようにしたので、ロール状に巻回された凹凸シートのロール層同士の間に、はみ出し部の厚みに相当する隙間を確実に形成することができる。
【００１９】
本発明の凹凸シートにおいて、凹凸パターンは光学的性能を有するものであることが好ましい。例えばレンチキュラーレンズのように光学的性能を有する凹凸パターンの凸部の潰れは特に問題となるからである。
【００２０】
本発明の凹凸シートの製造方法は、前記目的を達成するために、シート面に凹凸パターンが形成された凹凸シートの製造方法において、送出装置から帯状基材を型ローラとニップローラとのニップ点に供給する帯状基材供給工程と、熱可塑性の溶融樹脂を押出ダイからシート状に押し出して前記帯状基材よりも広幅な帯状の樹脂シートを形成し、形成した樹脂シートを前記型ローラと前記帯状基材との間になるように前記ニップ点に供給する樹脂シート供給工程と、前記ニップ点に供給された樹脂シートと帯状基材を前記型ローラとニップローラとでニップすることにより、前記樹脂シートを前記帯状基材にラミネートすると共に、前記型ローラに形成された前記凹凸パターンの反転形状を前記樹脂シートに転写してから樹脂シートを冷却固化する転写工程と、前記転写工程後に前記樹脂シートがラミネートされた帯状基材を前記型ローラから剥離する剥離工程と、剥離工程後に、前記幅広な樹脂シートの両端部を前記帯状基材の裏面に折り曲げる折り曲げ工程と、前記折り曲げた部分を前記帯状基材に接着する接着工程と、前記接着工程後に前記樹脂シートがラミネートされた帯状基材をロール状に巻き取る巻取工程と、を備えたことを特徴とする。
【００２１】
本発明の製造方法によれば、シート幅方向の両端部に、シートの長手方向に沿ってシート厚みが他の部分よりも厚い帯状段差部を形成することができる。
【００２２】
これにより、凹凸シートをロール状に巻き取っても帯状段差部が橋桁の役目をするので、凹凸パターンが潰れてしまうことがない。したがって、凹凸シートは、例えば光学的性能等の凹凸パターン本来の機能を発揮することができる。
【００２３】
また、帯状段差部は、幅広な樹脂シートの両端部を帯状基材の裏面に折り曲げて接着するだけなので、簡単且つ確実に帯状段差部を形成することができる。
【００２４】
本発明の凹凸シートの製造方法においては、前記押出ダイから押し出された前記樹脂シートの裏面側に接着性樹脂層が形成されるように、前記押出ダイから前記樹脂シートと前記接着性樹脂層とを共押出することが好ましい。
【００２５】
これにより、幅広な樹脂シートの両端部を帯状基材の裏面に折り曲げる工程と、接着する工程とを同時に行うことができる。
【００２６】
本発明の凹凸シートの製造方法は、前記目的を達成するために、シート面に凹凸パターンが形成された凹凸シートの製造方法において、送出装置から帯状基材を型ローラとニップローラとのニップ点に供給する帯状基材供給工程と、熱可塑性の溶融樹脂を押出ダイからシート状に押し出して前記帯状基材よりも広幅な帯状の樹脂シートを形成し、形成した樹脂シートを前記型ローラと前記帯状基材との間になるように前記ニップ点に供給する樹脂シート供給工程と、前記ニップ点に供給された樹脂シートと帯状基材を前記型ローラとニップローラとでニップすることにより、前記樹脂シートを前記帯状基材にラミネートすると共に、前記型ローラに形成された前記凹凸パターンの反転形状を前記樹脂シートに転写してから樹脂シートを冷却固化する転写工程と、前記転写工程後に前記樹脂シートがラミネートされた帯状基材を前記型ローラから剥離する剥離工程と、前記剥離工程後に前記幅広な樹脂シートの両端部を前記樹脂シートの凹凸パターンの一部分にオーバーラップするように折り曲げる折り曲げ工程と、前記折り曲げた部分を前記樹脂シートのオーバーラップ部分に接着する接着工程と、前記接着工程後に前記樹脂シートがラミネートされた帯状基材をロール状に巻き取る巻取工程と、を備えたことを特徴とする。
【００２７】
これは、帯状段差部を容易且つ確実に形成するための別態様であり、幅広な樹脂シートの両端部を樹脂シートの凹凸パターンの一部分にオーバーラップするように折り曲げて接着するようにしたものである。
【００２８】
また、樹脂シートよりも剛性の大きな帯状基材を使用することが好ましい。樹脂シートよりも剛性の大きな帯状基材にラミネートすることで、製造された凹凸シートの剛性が樹脂シートだけの場合よりも強くなる。これにより、凹凸シートをロール状に巻き取ったときに、帯状段差部同士の間で凹凸シートが撓みにくくなるので、橋桁としての帯状段差部の役目を一層高めることができる。凹凸シートの剛性が小さく帯状段差部同士の間で凹凸シートが撓むと、帯状段差部近くの凹凸パターンは潰れないが、帯状段差部よりも離れた凹凸パターンは潰れ易くなる。
【発明の効果】
【００２９】
本発明の凹凸シート及びその製造方法によれば、ロール状に巻き取っても凹凸パターンが潰れてしまうことがないので、例えば光学的性能等の凹凸パターン本来の機能を発揮することができる。
【図面の簡単な説明】
【００３０】
【図１】本発明の実施の形態の凹凸シートの製造方法を行う製造装置の概要側面図
【図２】図１の製造装置の部分斜視図
【図３】型ローラのローラ面に形成される反転形状の一例を示す説明図
【図４】凹凸シートの両端部に形成される帯状段差部の形成方法の説明図
【図５】凹凸パターンをレンチキュラーレンズとした凹凸シートの斜視図
【図６】凹凸シートを巻き取ったときの帯状段差部の作用を説明する説明図であり、（Ｂ）は（Ａ）のＡ−Ａ線に沿って切断した断面図
【図７】他の態様の帯状段差部の形成を説明する説明図
【図８】他の態様の凹凸パターンを有する凹凸シートの説明図
【図９】凹凸シートの巻取り時における凹凸パターンの凸部の潰れを説明する説明図
【発明を実施するための形態】
【００３１】
以下添付図面に従って本発明の凹凸シート及びその製造方法の好ましい実施の形態について説明する。
【００３２】
図１は、本発明の実施の形態における凹凸シートの製造方法を行う製造装置１０の概要側面図であり、図２は製造装置１０の部分斜視図である。
【００３３】
図１及び図２に示すように、乾燥された熱可塑性の原料樹脂がホッパー１２を介して押出機１４に投入され、混練されながら溶融される。押出機１４は単軸式押出機及び多軸式押出機の何れでもよく、押出機１４の内部を真空にするベント機能を含むものでもよい。
【００３４】
次に、押出機１４で溶融された溶融樹脂は、供給管１６を介して押出ダイ１８に送られる。押出ダイ１８は主として、押出機１４から送られた溶融樹脂をダイ幅方向に拡流するマニホールド１８Ａと、狭隘な流路であって拡流された溶融樹脂をシート状にして外部に押し出すスリット１８Ｂとで構成される。
【００３５】
この場合、供給管１６と押出ダイ１８との間に、複数の溶融樹脂を合流させて多層化することのできるフィードブロック１９を設け、樹脂シート２０と接着性樹脂層２１（図４参照）とを共押出することが好ましい。なお、図１では、接着性樹脂層２１を溶融する押出機については図示していない。
【００３６】
そして、帯状基材２４が送出装置２２から送り出されて、矢印方向に回転する型ローラ２６とニップローラ２８とのニップ点Ｐに供給される一方、押出ダイ１８から帯状基材２４の幅よりも広幅な樹脂シート２０が押し出されてニップ点Ｐに供給される。この場合、図２に示すように、帯状基材２４の中心線Ｃ１と、樹脂シート２０の中心線Ｃ２が一致するようにニップ点Ｐに供給する。換言すると、幅広な樹脂シート２０が帯状基材２４にラミネートされたときに、帯状基材２４からはみ出した樹脂シート２０両端部（以後「はみ出し部２０Ａ」という：図４参照）の幅寸法が同じになるようにする。
【００３７】
また、図３（Ａ）、（Ｂ）に示すように、型ローラ２６のローラ面には、樹脂シート２０に転写される凹凸パターン３０の反転形状３２が形成されている。また、型ローラ２６の内部にはローラ面を低温に保持する冷却手段（図示せず）が設けられる。
【００３８】
これにより、樹脂シート２０と帯状基材２４とが型ローラ２６とニップローラ２８とによりニップされると、樹脂シート２０が帯状基材２４の面にラミネートされると共に、型ローラ２６の反転形状３２が樹脂シート２０面に転写され、樹脂シート２０の面に凹凸パターン３０が形成される。
【００３９】
そして、型ローラ２６の回転に伴って帯状基材２４がニップ位置Ｐから剥離ローラ３８（図１及び図２参照）位置に搬送される間に、型ローラ２６のローラ面に接触する樹脂シート２０が冷却固化され、転写された凹凸パターン３０が固定化される。
【００４０】
次に、図１に示すように、樹脂シート２０面に凹凸パターン３０が転写された帯状基材２４は、剥離ローラ３８によって型ローラ２６から剥離される。
【００４１】
剥離された帯状基材２４は、折り曲げ装置３５を通過する。この折り曲げ装置３５は、幅広な樹脂シート２０のはみ出し部２０Ａを帯状基材２４の裏面に折り曲げて、帯状基材２４に接着する装置である。このような折り曲げを行うことができればどのような折り曲げ装置でもよいが例えば、図２に示すように、折り曲げローラ３５Ａと折り曲げ筒３５Ｂと上下一対の圧着ローラ３５Ｃとを組み合わせた装置を使用することができる。折り曲げローラ３５Ａは、帯状基材２４の幅寸法と同じ間隔で離間して一対設けられ、樹脂シート２０両端のはみ出し部２０Ａに対して八の字状に傾斜して当接される。これにより、はみ出し部２０Ａが帯状基材２４の両端に沿って図４（Ａ）の矢印方向に折り込まれる。
【００４２】
折り曲げ筒３５Ｂの内面には、帯状基材２４の進行に伴って樹脂シート２０のはみ出し部２０Ａを帯状基材２４の裏面側まで折り込むことのできるガイド板が形成される。これにより、図４（Ｂ）に示すように、はみ出し部２０Ａが帯状基材２４の裏面に折り曲げられる。裏面まで折り曲げられたはみ出し部２０Ａは圧着ローラ３５Ｃによって上下からニップされ、はみ出し部２０Ａが接着性樹脂層２１を介して帯状基材２４の裏面に接着される。これにより、シート幅方向の両端部に、シートの長手方向に沿って帯状段差部３４が形成される。この帯状段差部３４の厚みＨ１は、他の部分の厚みＨ２よりも厚くなる。なお、図４（Ｂ）に示すように、樹脂シート２０の帯状段差部３４に含まれる凹凸パターン３０は非製品領域であり、それ以外の部分の凹凸パターン３０が製品領域となる。
【００４３】
これにより、図５に示すように、凹凸パターン３０として例えばレンチキュラーレンズを備えると共に、シート幅方向の両端部に、シートの長手方向に沿って帯状段差部３４を有する凹凸シート４０が形成される。レンチキュラーレンズの場合、樹脂シート全体の厚み（Ｈ２に相当）が５０〜３００μｍの範囲の表面にレンチキュラーレンズを備えることが好ましい。レンチキュラーレンズの形状は、１００〜２００μｍの曲率半径（Ｒ），３０〜１００μｍのレンズ高さ（ｈ）、１００〜３１８μｍのスパン（Ｓ）で形成されることが好ましい。
【００４４】
最後に、図１に示すように、凹凸シート４０は巻取装置４２の巻き軸４２Ａにロール状に巻き取られる。
【００４５】
次に、上記の如く製造された凹凸シート４０を巻取装置４２へ巻取る際の作用効果について説明する。
【００４６】
図６（Ａ）は凹凸シート４０をロール状に巻回した概念図であり、図６（Ｂ）は図６（Ａ）をＡ−Ａ線に沿って切断した断面図である。なお、凹凸シート４０は現実には渦巻き状に巻回されるはずであるが、図６（Ａ）では簡略化してロール形状を同芯円状に描いてある。また、図６（Ａ）の濃色部分が凹凸シート４０の帯状基材２４であり、薄色部分が樹脂シート２０を示す。
【００４７】
上記の如く製造された凹凸シート４０の両端部には、樹脂シート２０の長手方向に沿って帯状段差部３４が形成されている。
【００４８】
したがって、図６（Ｂ）に示すように、凹凸シート４０を巻き軸４２Ａにロール状に巻き取る際に、巻回１周目の凹凸シート４０Ａに形成された帯状段差部３４が巻回２周目の凹凸シート４０Ｂの帯状段差部３４に接触する。２周目以降の巻取りも同様に、帯状段差部３４が次に巻回される凹凸シート４０の帯状段差部３４に接触する。この結果、ロール状に巻回された凹凸シート４０のロール層同士の間には帯状段差部３４による隙間４１が形成される。
【００４９】
これにより、凹凸シート４０をロール状に巻き取る巻取テンションの巻圧を帯状段差部３４で支えることができるので、凹凸パターン３０の凸部３０Ａに巻圧が加わることがないか、加わったとしても帯状段差部３４がない場合に比べて加わる巻圧を顕著に小さくできる。したがって、凹凸シート４０をロール状に巻き取ってもシート面に形成された凹凸パターン３０が潰れてしまうことがないので、例えば光学的性能等の凹凸パターン本来の機能を発揮することができる。
【００５０】
この場合、図６（Ｂ）に示すように、帯状段差部３４には凹凸パターン３０の幅方向両端部の凸部３０Ａが含まれると共に、帯状段差部３４同士の間の凹凸パターン３０を製品部分とすることが好ましい。これにより、巻回１周目の帯状段差部３４の凸部３０Ａが巻回２周目の帯状段差部３４のはみ出し部２０Ａに接触する。この結果、巻回１周目の凹凸シート４０と巻回２周目の凹凸シート４０との間であるロール層間に、はみ出し部２０Ａの厚みに相当する隙間４１を確実に形成することができる。したがって、帯状段差部３４のない凹凸シート４０を巻き取ったときの凹凸パターン３０の凸部３０Ａの潰れ度合いに相当する厚みのはみ出し部２０Ａを形成すれば、凹凸パターン３０の潰れを確実に防止できる。
【００５１】
図７は、はみ出し部２０Ａの折り曲げ方向を帯状基材２４の裏面ではなく、図７（Ａ）の矢印に示すように、樹脂シート２０の凹凸パターン３０両端部の凸部３０Ａにオーバーラップするように折り曲げて接着する場合である。この場合には、樹脂シート２０がラミネートされた帯状基材２４を剥離ローラ３８から剥離した後に、はみ出し部２０Ａの上面に接着剤２３を塗布する塗布工程を設けることが好ましい。
【００５２】
これにより、図７（Ｂ）に示すように、凹凸パターン３０として例えばレンチキュラーレンズを備えると共に、シート幅方向の両端部に、シートの長手方向に沿って帯状段差部３４を有する凹凸シート４０が形成される。この場合にも、凹凸シート４０をロール状に巻き取る巻取テンションの巻圧を帯状段差部３４で支えることができるので、凹凸パターン３０の凸部３０Ａに巻圧が加わることがないか、加わったとしても帯状段差部３４がない場合に比べて加わる巻圧を顕著に小さくできる。
【００５３】
また、図７（Ｂ）において形成される帯状段差部３４は、はみ出し部２０Ａが凸部３０Ａの上に重なるので、図６（Ｂ）の場合と同様に、ロール層間に、はみ出し部２０Ａの厚みに相当する隙間４１を確実に形成することができる。
【００５４】
図４及び図７の何れの場合にも、樹脂シート２０よりも剛性の大きな帯状基材２４を支持体として使用することが好ましい。これにより、製造された凹凸シート４０の剛性が樹脂シート２０だけの場合よりも強くなる。この結果、凹凸シート４０をロール状に巻き取ったときに、例えば巻回１周目の凹凸パターン３０の帯状段差部３４同士の間で巻回１周目の凹凸パターン３０が撓みにくくなるので、橋桁としての帯状段差部３４の役目を一層高めることができる。凹凸シート４０の剛性が小さく帯状段差部３４同士の間で凹凸シート４０が撓むと、帯状段差部３４近くの凹凸パターン３０は潰れないが、帯状段差部３４よりも離れた凹凸パターン３０は潰れ易くなる。
【００５５】
更に、帯状段差部３４を凹凸シート４０両端部の長手方向に形成する副次的効果として、帯状の凹凸シート４０を、所定大きさのシートに打ち抜く際に、正確な打ち抜きを行うことができる。即ち、帯状の凹凸シート４０は、そのまま光学素子として使用されるのではなく、巻取装置４２から巻き戻されて打ち抜き工程（図示せず）に搬送される。この打ち抜き工程では、凹凸シート４０を所定サイズ（例えば１２．７ｃｍ×１７．８ｃｍ）に打ち抜かれる。この打ち抜きの際に、レンチキュラーレンズの稜線に平行に打ち抜く必要がある。レンチキュラーレンズの稜線に平行に打ち抜くためには、エッジポジションコントローラ（ＥＰＣ）で凹凸シート４０の端部を基準として打ち抜き刃がレンチキュラーレンズの稜線に平行になるように凹凸シートの走行を制御する。この場合、帯状段差部３４を設けることにより凹凸シート４０の端部の位置が安定するので、ＥＰＣによる走行制御を安定化できる。
【００５６】
以上説明したように、本発明によれば、ロール状に巻き取っても凹凸パターン３０が潰れてしまうことがないので、例えば光学的性能等の凹凸パターン本来の機能を発揮することができる。また、帯状段差部３４の副次的効果として、正確な打ち抜きのための凹凸シート４０の走行制御の基準線としても利用できる。
【００５７】
なお、図５では、凹凸パターン３０の例としてレンチキュラーレンズの例で説明したが、図８（Ａ）、（Ｂ）に示すように、四角錐形状の凸部３０Ａを格子状に形成した凹凸パターン３０でもよい。図８（Ｂ）に示すように、四角錐形状の凸部３０Ａの高さｈは２０〜５０μｍ、スパンＳが１０〜１００μｍの範囲であることが好ましい。
【００５８】
以下に、本実施の形態における帯状基材２４、樹脂シート２０、接着性樹脂層２１及び製造装置１０の押出ダイ１８、及び各ローラ２６，２８，３８について説明する。
【００５９】
＜帯状基材＞
帯状基材２４は、できるだけ平滑な表面を有すると共に、ラミネートされる樹脂シート２０の剛性よりも大きいことが好ましい。また、製造される凹凸シート４０が光学素子として使用される場合には、透明な帯状基材２４を用いることが好ましい。さらに、溶融押出しされた樹脂シート２０の熱に耐える必要があり、比較的耐熱性の高いポリカーボネート樹脂、ポリスルホン樹脂、二軸延伸ポリエチレンテレフタレート樹脂等を挙げることができる。特に、平滑性が良好な点から、二軸延伸のポリエチレンテレフタレート樹脂が好ましい。帯状基材２４は１００μｍ〜３００μｍの厚さを有するのが好ましく、１６０μｍ〜２１０μｍの厚さを有するのがより好ましい。
【００６０】
＜樹脂シート＞
樹脂シート２０を形成する樹脂としては、例えば、ポリメチルメタクリレート樹脂（ＰＭＭＡ）、ポリカーボネート樹脂、ポリスチレン樹脂、メタクリレート-スチレン共重合樹脂（ＭＳ樹脂）、アクリロニトリル-スチレン共重合樹脂（ＡＳ樹脂）、ポリプロピレン樹脂、ポリエチレン樹脂、ポリエチレンテレフタレート樹脂、グリコール変性ポリエチレンテレフタレート樹脂、ポリ塩化ビニル樹脂（ＰＶＣ）、熱可塑性エラストマー、又はこれらの共重合体、シクロオレフィンポリマー等が挙げられる。溶融押出しやすさを考慮すると、例えば、ポリメチルメタクリレート樹脂（ＰＭＭＡ）、ポリカーボネート樹脂、ポリスチレン樹脂、メタクリレート-スチレン共重合樹脂（ＭＳ樹脂）、ポリエチレン樹脂、ポリエチレンテレフタレート樹脂、グリコール変性ポリエチレンテレフタレート樹脂のような溶融粘度の低い樹脂を用いるのが好ましく、転写し易さやシートの割れにくさ、凹凸パターン３０の耐久性などを考慮するとグリコール変性ポリエチレンテレフタレート樹脂（ＰＥＴＧ等）を用いるのがより好ましい。
【００６１】
＜接着性樹脂層＞
接着性樹脂層２１は、帯状基材２４と樹脂シート２０とを接着するための機能を備える。接着性樹脂層２１としては、さらに、クッション機能を備えることが好ましい。ここで、クッション機能とは、凹凸シート４０の巻取り時に、巻取テンションによる巻圧が凹凸パターン３０の凸部３０Ａに加わったときに、巻圧を吸収する機能を有することを言う。このような、接着性とクッション性とを兼ね備えた接着性樹脂層２１としては、変性ポリオレフィン系樹脂、ポリエステル系熱可塑性エラストマー等が挙げられる。接着性樹脂層２１は、１０μｍ〜６６μｍの厚さを有するのが好ましく、５μｍ〜１０μｍの厚さを有するのがより好ましい。
【００６２】
〈押出ダイ〉
押出ダイ１８は、樹脂シート２０の押出温度を調整できる機能を有することが好ましい。即ち、押出ダイ１８から押し出される樹脂シート２０の押出温度は調整され、ニップ部Ｐでの樹脂シート２０の温度がガラス転移温度以上となっているように設定される。ニップした樹脂シート２０に型ローラ２６からの転写が完了する前に冷却固化しないようにするためである。また、樹脂の熱分解が生じると、製造された凹凸シート４０の面状悪化などの問題を生じることから、押出ダイ１８から押し出す押出温度は転写が可能な限りで低く設定することが好ましい。樹脂の材料にグリコール変性ポリエチレンテレフタレート樹脂を採用した場合、押出ダイ１８からの吐出温度は２４０〜３００℃、好ましくは２５０〜２９０℃とすることができる。
【００６３】
〈各ローラ〉
型ローラ２６の材質としては、各種鉄鋼部材、ステンレス鋼、銅、亜鉛、真鍮、これらの金属材料を芯金として硬質クロムメッキ（ＨＣｒメッキ）、Ｃｕメッキ、Ｎｉメッキ等のメッキを施したもの、セラミックス、及び各種の複合材料が採用できる。
【００６４】
また、ニップローラ２８としては、各種鉄鋼部材、ステンレス鋼、銅、亜鉛、真鍮、これらの金属材料を芯金として、表面にゴムライニングしたものが好適に採用できる。ニップローラに加圧手段を設けることができる。また、ニップローラの背面（型ローラの反対側）に更にバックアップローラを設けて、ニップ圧力の反力による撓みが生じにくくなるような構成を採用することもできる。
【００６５】
剥離ローラ３８は、型ローラ２６に対向してニップローラ２８の反対側に設けられ、帯状基材２４を巻き掛けることにより樹脂シート２０面を型ローラ２６より剥離するためのローラである。剥離ローラ３８の材質としては、各種鉄鋼部材、ステンレス鋼、銅、亜鉛、真鍮、これらの金属材料を芯金として、表面にゴムライニングしたものが採用できる。
【００６６】
型ローラ２６の温度は、ニップ部Ｐでの樹脂シート２０の温度がガラス転移温度以上となるように設定される。これは、型ローラ２６から樹脂シート２０への転写が完了する前に冷却固化しないようにするためである。一方、剥離ローラ３８によって帯状基材２４を型ローラ２６から剥離する場合、型ローラ２６と樹脂シート２０との接着が強すぎると、帯状基材２４が不規則に剥離して突起状に変形し易い。したがって、型ローラ２６の温度は転写が可能な限りで低く設定することが好ましい。
【００６７】
例えば、樹脂の材料にグリコール変性ポリエチレンテレフタレート樹脂を採用した場合、型ローラ２６の表面温度は３０〜９０℃、好ましくは４０〜７０℃とすることができる。なお、型ローラ２６の温度を制御するために、型ローラ２６内部を熱媒体（温水、油）で満たし循環させる等の公知の手段が採用できる。
【実施例１】
【００６８】
次に、本発明の凹凸シートの製造方法について具体的な実施例を説明する。
【００６９】
（実施例）
直径φ５００ｍｍ、面長１０００ｍｍであり、図３（Ａ）に示す凹凸パターン３０の型ローラ２６を使用した。即ち、型ロール２６の表面に、凸部３０Ａの曲率半径（Ｒ）が１５０μｍ、凸部高さ（Ｈ）が７０μｍ、凸部３０Ａ同士のスパン（Ｓ）が２５４μｍのレンチキュラーレンズ型の凹凸パターン３０反転形状をバイト加工により形成した。
【００７０】
また、押出ダイ１８から押し出す樹脂原料としてＰＥＴＧを使用すると共に、帯状基材２４として厚さ１８０μｍ、幅７００ｍｍの二軸延伸ＰＥＴ（ポリエチレンテレフタレート）フィルムを使用した。
【００７１】
そして、幅１０００ｍｍの押出ダイ１８を用い、上記した原料樹脂を押出ダイ１８から押出ラミネート幅が７５０ｍｍとなるように樹脂シート２０を押出して、型ローラ２６とニップローラ２８とでニップした。押出ダイ１８の押出温度を２８０℃とすると共に、型ローラの温度を４０℃とした。これにより、図４（Ａ）に示すように、帯状基材２４の幅方向両側からはみ出したはみ出し部２０Ａがそれぞれ２５ｍｍ幅のラミネートフィルムが形成された。
【００７２】
次に、形成されたラミネートフィルムを剥離ローラ３８で型ローラ２６から剥離した後、図２の折り曲げ装置３５を用いて、ラミネートィルムのはみ出し部２０Ａを図４（Ｂ）ように折り曲げた。これにより、凹凸シート４０を形成し、巻取装置４２に巻き取った。巻取るときの巻取テンションは５００Ｎ／シート幅とした。
【００７３】
（比較例）  
押出ラミネート幅を７００ｍｍとすることにより、はみ出し部２０Ａを形成せず、したがって折り曲げ加工もしなかった。その他の条件は実施例と同様である。
【００７４】
［試験結果］
その結果、はみ出し部２０Ａを形成して製造した実施例の凹凸シート４０は、巻取装置４２に巻き取った巻取ロールにおいて、凹凸パターン３０であるレンチキュラーレンズの潰れはなく、設計通りの凸部３０Ａ高さを維持していた。
【００７５】
一方、はみ出し部２０Ａを形成や折り曲げ加工せずに製造した比較例の凹凸シート４０は、巻取装置４２に巻き取った巻取ロールにおいて、レンチキュラーレンズの長さ方向の複数箇所において蒲鉾形状の頂部が平坦に潰れており（図９（Ｂ）参照）、レンズ形状が崩れていた。
【符号の説明】
【００７６】
１０…凹凸パターンの製造装置、１２…ホッパー、１４…押出機、１６…供給管、１８…押出ダイ、１９…フィードブロック、２０…樹脂シート、２２…送出装置、２４…帯状基材、２６…型ローラ、２８…ニップローラ、３０…凹凸パターン、３０Ａ…凸部、３２…凹凸パターンの反転形状、３４…帯状段差部、３８…剥離ローラ、４０…凹凸シート、４２…巻取装置、４２Ａ…巻き軸、Ｐ…ニップ点
【図１】
2012201020.tif 000003
【図２】
2012201020.tif 000004
【図３】
2012201020.tif 000005
【図４】
2012201020.tif 000006
【図５】
2012201020.tif 000007
【図６】
2012201020.tif 000008
【図７】
2012201020.tif 000009
【図８】
2012201020.tif 000010
【図９】
2012201020.tif 000011